(57)【要約】本発明は、ポリカーボネートを含有するコアと、特定のポリアクリレートまたはポリメタクリレートおよび安定化剤から成るコーティングを含むライトガイドに関する。本発明は、前記ライトガイドの製造方法、輸送手段の中での光学信号を伝達するためのライトガイドの使用、およびライトガイドを含んで成る輸送手段にも関する。前記安定化剤は、有機ホスファイトおよび有機スルフィドから成る群より選択される。【特許請求の範囲】
【請求項１】
ポリカーボネートのコアと、
モノマー：
Ａ）下記の式（Ｉ）で表される１種以上の異なる化合物、および
Ｂ）下記の式（ＩＩＩ）で表される１種以上の異なる化合物
から誘導される繰り返し単位を含むポリマーを含有するコーティングと
を含むライトガイドであって、該コーティングが、有機ホスファイトおよび有機スルフィドから成る群より選択される１種以上の異なる安定化剤を含有する、ライトガイド。
【化１】
2004511008.tif 000013
［前記式中、ｍは、２、３または４を表し、Ｄは、脂肪族または芳香族炭化水素からのｍ価の基を表し、Ｒ１は、水素またはメチルであり、Ｚ１、Ｚ２およびＺ３は、独立して、酸素、硫黄、−Ｎ（Ｒ）基（ここで、Ｒは、水素または非置換もしくは置換されたアルキル、アラルキルまたはアリールである。）または下記式（ＩＩ）：
【化２】
2004511008.tif 000014
（Ｚは、酸素、硫黄または−Ｎ（Ｒ）基を表し、そしてＡは、脂肪族、脂環式、アラリファティックまたは芳香族炭化水素からの非置換または置換された２価の基を表す。）
の２価の基を表し、Ｚ４は、酸素、前記式（ＩＩ）の２価の基、または以下の２価の基：
【化３】
2004511008.tif 000015
のうちの１種を表し、Ａ１、Ａ２、Ａ３およびＡ４は、独立して、脂肪族、脂環式、芳香族−脂肪族または芳香族炭化水素からの非置換または置換された２価の基を表し、ｎは、０または１〜２０までの整数であり、ｐ、ｑおよびｒは、独立して、０または１の値を取ってよく、およびｌ（エル）は、前記式（Ｉ）の化合物の分子量の重量平均が４５０〜５，０００までであるような数値を有する。］
【化４】
2004511008.tif 000016
［前記式中、Ｒ２は、水素またはメチルであり、Ａ５は、脂肪族または脂環式炭化水素からの非置換または置換された２価の基を表し、Ｚ５およびＺ６は、独立して、酸素、硫黄または−Ｎ（Ｒ’）基を表し（ここで、Ｒ’は、水素または非置換もしくは置換されたアルキル、アラルキルまたはアリールである。）、およびＲ３は、非置換または置換されたアルキル、シクロアルキルまたはアラルキル基である。］
【請求項２】
前記式中、Ａ１、Ａ２、Ａ３、Ａ４およびＡが、独立して、非置換または置換された２価の脂肪族または脂環式炭化水素基を表す請求項１記載のライトガイド。
【請求項３】
前記式中、ｐおよびｑが値１を表し、Ｚ２およびＺ３が酸素を表し、Ｚ１が、酸素または基：
【化５】
2004511008.tif 000017
（式中、Ａは、脂肪族または脂環式Ｃ２〜Ｃ１８炭化水素からの非置換または置換された２価の基である。）
を表し、Ｚ４が、酸素または基：
【化６】
2004511008.tif 000018
（前記式中、Ａ３は、脂肪族または脂環式炭化水素からの非置換または置換されたＣ２〜Ｃ１８基である。）
を表し、Ａ１が、エチレンまたはプロピレン−１，２基であり、およびＡ２、Ａ３およびＡ４が、独立して、脂肪族または脂環式炭化水素からの非置換または置換された２価の基、好ましくはＣ２〜Ｃ８基である請求項１記載のライトガイド。
【請求項４】
前記式（ＩＩＩ）において、Ａ５が、非置換または置換されたＣ２〜Ｃ６アルキレン基であり、Ｚ５およびＺ６が、独立して、酸素または−ＮＨ基を表し、そしてＲ３が、Ｃ１〜Ｃ１８アルキル基である請求項１〜３のいずれかに記載のライトガイド。
【請求項５】
式（ＩＩＩ）において、Ｒ３が、非置換または置換されたＣ１〜Ｃ５アルキル基であり、Ａ５がエチレン基を表し、そしてＺ５が酸素を表し、およびＺ６が−ＮＨ基を表す請求項１〜４のいずれかに記載のライトガイド。
【請求項６】
前記ポリマー中の、請求項１記載のモノマーＡ）から誘導される繰り返し単位の割合が２５〜７５重量％であり、該ポリマ−中の、請求項１記載のモノマーＢ）から誘導される繰り返し単位の割合が２５〜７５重量％であり、および該ポリマー中の、請求項１記載のモノマーＡ）およびＢ）から誘導される繰り返し単位の割合の合計が５０〜１００重量％である請求項１〜５のいずれかに記載のライトガイド。
【請求項７】
前記コーティング中の安定化剤の濃度が０．０１重量％〜０．５重量％である請求項１〜６のいずれかに記載のライトガイド。
【請求項８】
ライトガイドのコアを、モノマーＡ）およびＢ）、安定化剤および１種以上の異なる光開始剤を含有する組成物でコーティングし、該組成物をＵＶ照射を用いてコア上で重合することによる、請求項１〜７のいずれかに記載のライトガイドの製造方法。
【請求項９】
前記組成物中の光開始剤の割合が、０．１〜１０重量％である請求項８記載の方法。
【請求項１０】
請求項８または９記載の方法によって製造されるライトガイド。
【請求項１１】
輸送手段の中での、請求項１〜７のいずれかまたは請求項１０記載のライトガイドの使用。
【請求項１２】
請求項１〜７のいずれかまたは請求項１０記載のライトガイドを含んで成る輸送手段。
【発明の詳細な説明】
【０００１】
本発明は、ポリカーボネートを含有するコアと、特定のポイアクリレートまたはポリメタクリレートおよび安定化剤から成るコーティングを含むライトガイド、前記ライトガイドの製造方法、輸送手段の中で光学信号を伝達する（ｔｒａｎｓｆｅｒ）ためのライトガイドの使用、および前記ライトガイドを含む輸送手段を提供する。
【０００２】
ライトガイドは、光学信号を伝達するのに使用される。ライトガイドは、光学的に透明な材料から製造されたコアを含む。前記コアは、例えば、ガラスまたはプラスチック材料から構成されてよい。前記コアは、ファイバー（ｆｉｂｒｅ）とも呼ばれる。コアまたはファイバーは、どのような断面および直径を有していてもよい。特に、断面および直径は、最新の技術的要件に従って選択される。
【０００３】
ライトガイドのコアは、通常、コーティングされている。前記コーティングは、例えば、プラスチック材料またはラッカーから構成されていてよい。前記コーティングは、コアについての機械的な影響に対して特定の保護程度を与える。更に、前記コーティングは、ライトガイドによる光学信号の伝達効率を高める。そのため、前記コーティングの機械的および光学的な特性が特に重要である。
【０００４】
前記のコアとコーティングの系は、スリーブまたはキャスティング（ｃａｓｔｉｎｇ）によって包囲されていてよい。これらは、例えば、損傷や環境の影響に対して保護するのに使用される。
【０００５】
好ましくは可視光による光学信号の伝達は、ライトガイド内の主にコア中で生じる。そのため、コアの光学特性が特に重要である。
【０００６】
プラスチックコーティングされたポリカーボネートファイバーをベースとするライトガイドは、以下の公報から公知である。
（ａ）欧州特許出願公開第特許Ａ０２０３３２７号明細書、
（ｂ）特開昭５９（８４）２１６１０４号明細書、
（ｃ）特開昭５９（８４）２１６１０５号明細書、
（ｄ）特開昭５９（８４）２１８４０４号明細書、
（ｅ）特開昭６１（８６）２３１５１０号明細書、
（ｆ）特開昭６１（８６）２４０２０６号明細書、
（ｇ）特開昭６１（８６）２４５１１０号明細書、
（ｈ）特開昭６１（８６）２７８８０７号明細書。
【０００７】
前記公報には、ポリカーボネートファイバーをベースとするライトガイドが記載されている。ポリカーボネートコアは、特殊なフッ素含有ポリマー（前記公報（ａ）、（ｅ）、（ｆ）、（ｈ））、メチルメタクリレート、スチレンまたはビニルトルエンと無水マレイン酸との特殊な混合ポリマー（ｂ）、メチルメタクリレート、α−メチルスチレンおよび無水マレイン酸の特殊な混合ポリマー（ｃ）、メチルメタクリレート、α−メチルスチレン、スチレンおよび無水マレイン酸の特殊な混合ポリマー（ｄ）、およびシリコーン樹脂、シリコーン／アクリレート樹脂、ウレタン／アクリレート樹脂、ポリアミドまたはポリ−４−メチルペンテン−１（ｇ）でポリマーでコーティングされている。
【０００８】
前記プラスチックは、ポリカーボネートファイバーをコーティングするのに従来から提案されているものである。これらは、不適当な耐熱性（ｂ）、（ｃ）、（ｄ）、破断時の低過ぎる伸び（ｂ）、（ｃ）、（ｄ）、（ｇ）および／またはポリカーボネートとの不適当な接着性（ａ）、（ｅ）、（ｆ）、（ｇ）、（ｈ）を有し、工業的な規模で適用するためには製造にコストがかかり過ぎ、そしてそのために非常に高価であり（（ａ）、（ｅ）、（ｆ）、（ｈ））、および／またはポリカーボネートコア中で応力亀裂の形成を導く（ｇ）ことから、不都合である。
【０００９】
ＵＶ照射によって重合し得る多官能および単官能アクリレートまたはメタクリレートの混合物が、ライトガイドとして使用されるガラスファイバーをコーティングするのに使用できることは公知である（欧州特許出願公開第Ａ０１２５７１０号明細書、同第Ａ０１４５９２９号明細書、同第Ａ０１６７１９９号明細書、同第Ａ０３５２２９８０号明細書参照）。
【００１０】
ガラスファイバーをコーティングするために開発されたこれらの混合物は、ポリカーボネートファイバーには不適当である。というのも、これら混合物は、ポリカーボネートコア中に応力亀裂の形成を導くことに加えて、高すぎる屈折率を有するためである。
【００１１】
欧州特許出願公開第Ａ０３２７８０７号明細書には、ポリカーボネートのコアと、重合されたアクリレートおよび／またはメタクリレートのコーティングを含むライトガイドが開示されている。
【００１２】
ポリカーボネートコアを含む公知のライトガイドは、コーティングが、熱酸化性の損傷を受けた後で、低過ぎる機械強度、特に破断時の小さすぎる伸びを示すという不利益を有する。
【００１３】
すなわち、本発明の目的は、前記不利益を有しないライトガイドを提供することである。
【００１４】
更に、本発明の目的は、前記ライトガイドの製造方法、および本発明のポリカーボネートを含んで成る輸送手段を提供することを包含する。
【００１５】
ポリカーボネートファイバーの有利な特性、特に高い透明性、高い屈折率、高い耐熱性、高い曲げ強度や高い破壊強度などの良好な機械特性、そして低い吸水能力は損なわれない。
【００１６】
本発明の目的は、前記ライトガイドにおけるコーティングに特殊な安定化剤を加えると達成できることが分かった。
【００１７】
本発明は、ポリカーボネートのコアと、
モノマー：
Ａ）下記の式（Ｉ）で表される１種以上の異なる化合物、および
Ｂ）下記の式（ＩＩＩ）で表される１種以上の異なる化合物
から誘導される繰り返し単位を含むポリマーを含有するコーティングと
を含むライトガイドであって、該コーティングが、有機ホスファイトおよび有機スルフィドから成る群より選択される１種以上の異なる安定化剤を含有する、ライトガイドを提供する。
【化７】
2004511008.tif 000002
［前記式中、ｍは、２、３または４を表し、Ｄは、脂肪族または芳香族炭化水素からのｍ価の基を表し、Ｒ１は、水素またはメチルであり、Ｚ１、Ｚ２およびＺ３は、独立して、酸素、硫黄、−Ｎ（Ｒ）基（ここで、Ｒは、水素または非置換もしくは置換された、好ましくは非置換の、アルキル、アラルキルまたはアリールである。）または下記式（ＩＩ）：
【化８】
2004511008.tif 000003
（Ｚは、酸素、硫黄または−Ｎ（Ｒ）基を表し、そしてＡは、脂肪族、脂環式、アラリファティックまたは芳香族炭化水素からの非置換または置換された、好ましくは非置換の、２価の基を表す。）
の２価の基を表し、Ｚ４は、酸素、前記式（ＩＩ）の２価の基、または以下の２価の基：
【化９】
2004511008.tif 000004
のうちの１種を表し、Ａ１、Ａ２、Ａ３およびＡ４は、独立して、脂肪族、脂環式、芳香族−脂肪族または芳香族炭化水素からの非置換または置換された、好ましくは非置換の、２価の基を表し、ｎは、０または１〜２０までの整数であり、ｐ、ｑおよびｒは、独立して、０または１の値を取ってよく、およびｌ（エル）は、前記式（Ｉ）の化合物の分子量の重量平均が４５０〜５，０００までであるような数値を有する。］
【化１０】
2004511008.tif 000005
［前記式中、Ｒ２は、水素またはメチルであり、Ａ５は、脂肪族または脂環式炭化水素からの非置換または置換された、好ましくは非置換の、２価の基を表し、Ｚ５およびＺ６は、独立して、酸素、硫黄または−Ｎ（Ｒ’）基を表し（ここで、Ｒ’は、水素または非置換もしくは置換された、好ましくは非置換の、アルキル、アラルキルまたはアリールである。）、およびＲ３は、非置換または置換された、好ましくは非置換の、アルキル、シクロアルキルまたはアラルキル基である。］
【００１８】
好ましくは、前記ライトガイドは、前記式中のＡ１、Ａ２、Ａ３、Ａ４およびＡが、独立して、非置換または置換された、好ましくは非置換の、２価の脂肪族または脂環式炭化水素基を表すものである。
【００１９】
更に、前記ライトガイドは、前記式中のｐおよびｑが値１を表し、Ｚ２およびＺ３が酸素を表し、Ｚ１が、酸素または基：
【化１１】
2004511008.tif 000006
（式中、Ａは、脂肪族または脂環式Ｃ２〜Ｃ１８炭化水素からの非置換または置換された、好ましくは非置換の、２価の基、好ましくは基：
【化１２】
2004511008.tif 000007
である。）
を表し、Ｚ４が、酸素または基：
【化１３】
2004511008.tif 000008
（前記式中、Ａ３は、脂肪族または脂環式炭化水素からの非置換または置換された、好ましくは非置換の、Ｃ２〜Ｃ１８基である。）
を表し、Ａ１が、エチレンまたはプロピレン−１，２基であり、およびＡ２、Ａ３およびＡ４が、独立して、脂肪族または脂環式炭化水素からの非置換または置換された、好ましくは非置換の、２価の基、好ましくはＣ２〜Ｃ８基である。
【００２０】
ライトガイドは、好ましくは、前記式（ＩＩＩ）中、Ａ５が、非置換または置換された、好ましくは非置換の、Ｃ２〜Ｃ６アルキレン基であり、Ｚ５およびＺ６が、独立して、酸素または−ＮＨ基を表し、そしてＲ３が、Ｃ１〜Ｃ１８アルキル基であるものである。
【００２１】
ライトガイドは、好ましくは、式（ＩＩＩ）中、Ｒ３が、非置換または置換された、好ましくは非置換の、Ｃ１〜Ｃ５アルキル基であり、Ａ５がエチレン基を表し、そしてＺ５が酸素を表し、およびＺ６が−ＮＨ基を表すものである。
【００２２】
前記安定化剤は、コーティングの熱酸化剤に対して保護を与えるか、またはラジカルとラップとして作用する化合物である。
【００２３】
前記安定化剤は、有機ホスファイトおよび有機スルフィドから成る群より選択される。
【００２４】
前記コーティング中の安定化剤の濃度は、０．０１重量％〜０．５重量％であることが好ましい。
【００２５】
コーティングされた光ガイドにおいて、前記ポリマー中のモノマーＡ）から誘導される繰り返し単位の割合は２５〜７５重量％であり、前記ポリマ−中のモノマーＢ）から誘導される繰り返し単位の割合は２５〜７５重量％であり、そして前記ポリマー中のモノマーＡ）およびＢ）から誘導される繰り返し単位の割合の合計が５０〜１００重量％、特に好ましくは１００重量％であることが好ましい。
【００２６】
更に、本発明は、前記コアを、モノマーＡ）およびＢ）、安定化剤および１種以上の異なる光開始剤を含有する組成物でコーティングし、前記組成物をＵＶ照射を用いてコア上で重合することによる、ライトガイドの製造方法も提供する。
【００２７】
前記組成物中の光開始剤の割合が０．１〜１０重量％である方法が好ましい。
【００２８】
さらに、本発明は、本発明の前記方法によって製造されるライトガイドを提供する。
【００２９】
更に、本発明は、輸送手段の中での本発明のライトガイドの使用を提供する。
【００３０】
また、本発明は、本発明のライトガイドを含んで成る輸送手段も提供する。
【００３１】
本発明によれば、前記コーティングは、１種以上の異なる安定化剤を好ましくは０．０１重量％〜０．５重量％まで、特に好ましくは０．０５重量５〜０．３重量％までの濃度で含有する。
【００３２】
本発明によれば、安定化剤として使用するのに好適な化合物が、有機ホスファイトおよび有機スルフィドから成る群より選択される。立体障害型フェノール性基を有する有機スルフィドが特に好ましい。
【００３３】
更に、３−［３’，５’−ビス−（１’’，１’’−ジメチルエチル）−４’−ヒドロキシフェニル］プロピオン酸またはそれから誘導される構造物を構造要素として含む安定化剤が好ましい。
【００３４】
本発明の目的の解法は、本発明の主題でもあり、多数の利点を有する。前記ポリカーボネートファイバーの有利な特性は損なわれない。これは、事実、本発明のライトガイドにおける本発明のコーティングによって拡大される。本発明のライトガイドの光学的、機械的および熱的な特性は非常に良好である。本発明のライトガイドは、熱酸化性の影響を受け難い。
【００３５】
本発明のコーティングの硬化速度は、非常に高く、有利な製造方法を可能にする。
【００３６】
本発明のコーティングは、ポリカーボネートファイバー中での応力亀裂を形成しないことを確実にする。
【００３７】
輸送手段の中での本発明のライトガイドの使用は、本発明のライトガイドが、公知のライトガイド、例えばガラスから製造されたものに比べて重量軽減を可能にすることから、有利である。加えて、本発明のライトガイドは、有利な機械特性を有する。特に、本発明のライトガイドは、ガラスから製造されたものに比べると壊れない。更に、本発明のライトガイドは、非常に取り扱い易く、しかもより良好な連結技術を可能にする。
【００３８】
従来は、銅ケーブルが車中での信号伝達に使用されているが、それに比べてかなりの重量軽減が可能である。
【００３９】
本発明に関する輸送手段は、特に車、軌道を走る乗り物、船および航空機である。
【００４０】
本発明の安定化剤は、公知であるか、または公知の方法で調製され得る。市販されているものもある。例えば、これは、チバ・スペチィアリテーテン・ゲゼルシャフトミットベシュレンクテルハフツング（Ｃｉｂａ Ｓｐｅｚｉａｌｉｔａｔｅｎ ＧｍｂＨ、独国ランパータイム（Ｌａｍｐｅｒｔｈｅｉｍ））から入手できる。
【００４１】
本発明のコーティングのためのモノマーは、公知であるか、または公知の方法で調製され得る。市販されているものもある。
【００４２】
脂肪族または芳香族炭化水素からの４価の基としてのＤの例は、ペンタエリスリトールなどの４価の脂肪族アルコールからの親炭化水素基（ｐａｒｅｎｔ ｈｙｄｒｏｃａｒｂｏｎ ｇｒｏｕｐｓ）が挙げられる。
【００４３】
脂肪族または芳香族炭化水素からの３価の基としてのＤの例は、グリセリン、トリメチロールエタン、トリメチロールプロパンまたはヘキサントリオールなどの脂肪族トリオールからの親炭化水素基、ベンゼン−１，２，４トリカルボン酸またはベンゼン−１，３，５トリカルボン酸などの芳香族トリカルボン酸からの親炭化水素基、あるいは２，４，６−トルイレントリイソシアネートまたは４，４’，４’’−トリフェニルメタントリイソシアネートなどの芳香族トリイソシアネートからの親炭化水素基が挙げられる。
【００４４】
前記脂肪族、脂環式、アラリファティックまたは芳香族炭化水素からの任意に置換された２価の基としてのＤ、Ａ１、Ａ２、Ａ３、Ａ４およびＡ５は、特に、エチレングリコール、１，２−プロパンジオール、１，３−プロパンジオール、２，２−ジメチル−１，３−プロパンジオール、１，２−ブタンジオール、１，３−ブタンジオール、２，３−ブタンジオール、１，４−ブタンジオール、１，５−ペンタンジオール、１，６−および２，５−ヘキサンジオール、ジエチレングリコール、トリエチレングリコール、ジプロピレングリコール、２，２，４−トリメチルペンタンジオール−１，３、２−メチルペンタンジオール−２，４および２−エチルヘキサンジオール−１，３などの脂肪族ジオールからの親炭化水素基、または２，２−ジメチル−４，４−ジメチルシクロブタンジオール、１，２−シクロペンタンジオール、１，３−シクロペンタンジオール、１，２−、１，３−および１，４−シクロヘキサンジオール、１，４−ビスヒドロキシメチルシクロヘキサン、２，２−ビス−（４−ヒドロキシシクロヘキシル）−プロパン、１−メチル−２，２−ビス−（４−ヒドロキシシクロヘキシル）−エタン、２−メチル−２，４−ビス−（４−ヒドロキシシクロヘキシル）−ペンタンおよびビスヒドロキシメチル−ヘキサヒドロ−４，７−メタノインダンなどの脂環式ジオールからの親炭化水素基である。
【００４５】
Ａ３については、前記以外に、コハク酸、ジメチルマロン酸、グルタル酸、メチルコハク酸、アジピン酸、ジメチルコハク酸、ピメリン酸、スベリン酸、アゼライン酸、セバシン酸、デカンジカルボン酸などの脂肪族ジカルボン酸からの親炭化水素基、あるいは二量体脂肪酸からの親炭化水素基、または１，２−、１，３−および１，４−シクロヘキサンジカルボン酸などの脂環式ジカルボン酸からの親炭化水素基、並びにテレフタル酸、イソフタル酸、フタル酸、ナフタレン−１，２、−１，４、１，５−および−１，８ジカルボン酸、５−メチルイソフタル酸、テトラヒドロフタル酸およびヘキサヒドロエンドメチレン−テトラヒドロフタル酸などの芳香族カルボン酸からの親炭化水素基が挙げられる。
【００４６】
脂肪族、脂環式、アラリファティックまたは芳香族炭化水素からの任意に置換された２価の基としてのＡの例は、特にヘキサメチレンジイソシアネートまたはトリメチルヘキサメチレンジイソシアネート−１，６などの脂肪族ジイソシアネートからの親炭化水素基、シクロヘキサン−１，４ジイソシアネート、シクロペンタン−１，３ジイソシアネート、メチレン−ビス−（４，４’−シクロヘキシル）ジイソシアネートおよび１−イソシアナトメチル−５−イソシアナト−１，３，３−トリメチルシクロヘキサンなどの脂環式ジイソシアネートからの親炭化水素基、並びに２，４−および２，６−トルイレンジイソシアネート、３，３’−ジメチル−４，４’−ジフェニルメタンジイソシアネート、４，４’−ジフェニルメタンジイソシアネートおよび４，４’−ジフェニルエーテルジイソシアネートなどの芳香族ジイソシアネートからの親炭化水素基である。
【００４７】
任意に置換されたアルキル基としてのＲ３の例は、メチル、エチル、プロピル、ｎ−ブチル、ｓｅｃ−ブチル、イソプロピル、ｔｅｒｔ−ブチル、イソブチル、ペンチル、イソペンチル、ネオペンチル、ヘプチル、ｎ−ヘキシル、２−エチル−ヘキシル、ノニル、デシル、セチル、ドデシルおよびステアリル基などのＣ１〜Ｃ１８アルキル基、および脂環式基としての、シクロペンチル基およびシクロヘキシル基であって、任意にメチル基で置換されたものなどが挙げられる。好適なアラリファティック基は、主に、ベンジル基、およびメチルや低級アルコキシ基で置換されたベンジル基である。
【００４８】
前記式（Ｉ）の化合物（多官能アクリル酸誘導体またはメタクリル酸誘導体）は、エーテル、エステル、ウレタンおよび／または尿素基を含む化合物である。ポリエーテルおよび／またはポリエステルポリオールは、好ましくは、アクリル酸誘導体またはメタクリル酸誘導体と反応される。
【００４９】
前記式（ＩＩＩ）の化合物（単官能アクリレートまたはメタクリレート）は、エステル、ウレタンおよび／または尿素基を更に含有するアクリル酸またはメタクリル酸のエステルである。
【００５０】
本発明のポリカーボネートは、通常使用される添加物を含有してよい。
【００５１】
本発明のライトガイドは、更なる成分を含有していてよい。更なる成分は、例えば、接着促進中間層を包含し得る。これは、例えば、保護用被覆層（ｐｒｏｔｅｃｔｉｖｅ ｓｈｅａｔｈｉｎｇ ｌａｙｅｒｓ）であって、特に柔軟であるが、水溶液および鉱物油や燃料に対して耐性を有するもの、例えば、熱可塑性ポリウレタンおよびゴムなどを包含し得る。
【００５２】
本発明のコーティングは、通常使用される添加物を含有していてよい。
【００５３】
本発明のコーティングは、成分ＡおよびＢ以外に、例えば、ポリカーボネートに不活性な溶媒、重合開始剤、酸化防止剤などの通常使用される添加物を含有していてよい。
【００５４】
光重合開始剤は、周知であり、しかも市販されている。以下のものが光開始剤として挙げられる。ベンゾイン、ベンゾインエーテル、ベンジルケタール、ベンゾフェノン、チオキサントン、およびそれらの誘導体、例えば、ベンジルメチルケタールおよび２−ヒドロキシ−２−メチル−１−フェニル−プロパン−１−オン。
【００５５】
ポリカーボネートおよびその一般的な調製方法については、例えば、「ケミストリー・アンド・フィジクス・オブ・ポリカーボネーツ（Ｃｈｅｍｉｓｔｒｙ ａｎｄ Ｐｈｙｓｉｃｓ ｏｆ Ｐｏｌｙｃａｒｂｏｎａｔｅｓ）」、ポリマー・レヴュー、第９巻、インターサイエンス・パブリッシャーズに開示されている。ポリカーボネートは、場合により、公知の鎖停止剤（例えば、欧州特許出願公開第Ａ００１０６０２号明細書、独国特許出願公開第Ａ３１４３２５２号明細書参照）、トリフェノールおよび／またはイサチンビスクレゾール（フェノール）などの枝分かれ剤（例えば、独国特許出願公開第Ａ１５７０５３３号明細書、同第Ａ１５９５７６２号明細書、同第Ａ２５０００９２号明細書参照）、ホスファンおよび／またはホスファイトなどの安定化剤（例えば、欧州特許出願公開第Ａ−１４３９０６号明細書、同第Ａ２１４０２０７号明細書参照）および離型剤（例えば、独国特許出願公開第Ａ２５０７７４８号明細書、同第Ａ２７２９４８５号明細書および同第Ａ２０６４０９５号明細書参照）を添加して調製され得る。ポリカーボネートを加工することは、好ましくは公知の方法で、沈殿、噴霧蒸発（ｓｐｒａｙ−ｅｖａｐｏｒａｔｉｎｇ）または押出成形することによって行われる。ポリカーボネートの０．５％強の塩化メチレン溶液の相対粘度は、２５℃において、好ましくは１．１８〜１．３２の間である。
【００５６】
特に好ましいポリカーボネートは、ビスフェノールＡ系のホモポリカーボネート、１，１−ビス−（４−ヒドロキシフェニル）−３，３，５−トリメチルシクロヘキサン系のホモポリカーボネート、以下のビスフェノール：
【化１４】
2004511008.tif 000009
のうち１種をベースとするホモポリカーボネート、および前記ビスフェノールの組み合わせから製造されるコポリカーボネート、特にビスフェノールＡと１，１−ビス−（４−ヒドロキシフェニル）−３，３，５−トリメチルシクロヘキサンの２種のモノマーをベースとするコポリカーボネートである。
【００５７】
ビスフェノールＡをベースとするホモポリカーボネートが特に好ましい。
【００５８】
ポリカーボネートは、好ましくは重金属含量５ｐｐｍ未満、特に３ｐｐｍ未満、とりわけ０．５ｐｐｍ未満を有する。低濃度の重金属は、ライトガイドに小さな程度の光学的な減衰特性（ｏｐｔｉｃａｌ ｄａｍｐｉｎｇ）を生じさせる。
【００５９】
ポリカーボネートは、公知の方法で、例えば、ビスフェノールとホスゲンからの層境界法により、またはカーボネートとビスフェノールからの溶融エステル交換法により調製されてよい。
【００６０】
本発明によりポリカーボネートファイバーに適用されるＵＶ照射で重合し得る前記組成物の粘度は、成分ＡおよびＢの分子量を選択することにより、および／または成分ＡとＢの比率により、広い範囲に亙って変更してよいが、ポリカーボネートファイバーの指定された紡糸速度および紡糸温度に調節されてよい。本発明で使用される前記組成物は、好ましくは２５℃で粘度５００〜１０，０００ｃｐを有する。本発明で使用される前記組成物は、好ましくは１５〜１４０℃の温度で加工されてよい。
【００６１】
用いられる方法に準拠して、ポリカーボネートファイバーのライトガイド用ポリカーボネートコアを最初に製造し、そこへコーティング材料を提供して、本発明により適用してよい。とはいえ、ポリカーボネートファイバーの製造直後にコーティングを適用するのがより有利である。本発明でポリカーボネートファイバーに適用されるコーティングの厚さは、好ましくは５０μｍ未満である。
【００６２】
本発明のライトガイドは、それぞれを別のポリマー層で個別に覆うか、あるいは一束にした数個のライトガイドを別のポリマー層で包むこと（例えば、同時押出しすること）により加工して、一本または複数のストランドのケーブルにしてもよい。そのため、ポリマー層は、好ましくは熱可塑性エラストマーである。
【００６３】
ライトガイドは、合わせて接着して、束（ａ ｂｕｎｄｌｅ）またはリボンにしてもよい。
【００６４】
ライトガイドの直径は、好ましくは０．０５ｍｍ〜５ｍｍ、特に好ましくは０．１ｍｍ〜３ｍｍ、最も好ましくは０．２５〜１．５ｍｍである。
【００６５】
本発明のライトガイドは、発光用の構成要素として使用されてもよい。この目的のために、ライトガイドの表面の必要なポイントを傷つける。これが、前記光を連結する。別法として、前記光を、照らす必要のある場所まで変形させてもよい（ｍａｙ ｂｅ ｐａｓｓｅｄ）。例えば、ラジオまたはコンピュータのような電気工学装置では、このようにしてフィッティングが照らされてよい。
【００６６】
実施例
コーティングの調製
成分Ａ：
ヒドロキシエチルアクリレート５６．６２ｋｇ、ジ−ｔｅｒｔ−ブチル−ヒドロキノン０．０４８３ｋｇおよびＤｅｓｍｏｒａｐｉｄＳＯ（バイエル・アクチエンゲゼルシャフト（独国レーフェルクーゼン）製の錫（ＩＩ）エチルヘキソエート）０．０４８３ｋｇを最初にタンクに導入し、攪拌しながら４０℃に加熱した。空気２００Ｌ／時を、加熱手順とその後の反応中、混合物に通過させた。温度が４０℃に到達したら、ｎ−ブチルイソシアネート４８．２８ｋｇを８時間で滴下した。反応温度が４５℃を超えないように注意した。混合物を４５℃で２時間攪拌し、その後、６０℃まで加熱した。この温度で４時間攪拌した。試料はＮＣＯ含量０．１重量％未満を示した。
【００６７】
成分Ｂ：
ポリ−ＴＦＴ　３７．３６ｋｇを、ジ−ｔｅｒｔ−ブチルヒドロキノン０．２ｋｇ、ＤｅｓｍｏｒａｐｉｄＳＯ　０．１ｋｇおよびヒドロキシエチルアクリレート３２．５６ｋｇと共に最初に導入し、攪拌しながら４０℃に加熱した。空気２００Ｌ／時を加熱手段とその後の反応中、混合物に通過させた。温度が４０℃に到達したら、イソホロンジイソシアネート３２．５６ｋｇを８時間で滴下した。反応温度が４５℃を超えないように注意した。混合物を４５℃で２時間攪拌し、その後、６０℃まで加熱した。この温度で４時間攪拌した。試料はＮＣＯ含量０．１重量％未満を示した。
【００６８】
コーティングの配合
成分Ｂ　９９．５ｋｇを、Ｄａｒｏｃｕｒ１１７３　５９７ｇおよび以降に示す安定化剤１９９ｇと共に最初に導入し、混合物を５０℃に加熱した（比較試験の場合は、安定化剤を使用しなかった）。成分Ａ　９９．５ｋｇを迅速に添加した。混合後、コーティングを５０〜６０℃および３ｂａｒでフィルターを通してポリエチレンライン付きドラムに濾過した。
【００６９】
Ｄａｒｏｃｕｒ１１７３は、メルク（独国ダルムシュタット）製の市販品である。
【化１５】
2004511008.tif 000010
直径約１ｍｍのポリカーボネートライトガイドを１５μｍ厚のコーティングで被覆し、被覆直後、ライトガイドを１２０℃において空気循環式キャビネット内で５０時間および１００時間貯蔵した後、破断時の延びを測定した。
【００７０】
コーティング手順の履行：
ポリカーボネートファイバーを、ダイが底部に付いた容器に通して、垂直にかつ中央に下方へ引っ張った。この容器には、以降に示すコーティング混合物のうち１種をそのたび毎に充填した。関連する混合物による前記ファイバーの同時コーティングは、糸とダイの間に残された環状のギャップを通して行った。
【００７１】
コーティング容器の下に、糸と平行して、２０ｃｍ長の水銀中圧ランプ（出力：１２０Ｗ／ｃｍ）を配置した。このランプからの発光は、コーティング混合物のＵＶ重合のために最も高い光収率（ｌｉｇｈｔ ｙｉｅｌｄ）を得るために、放物面鏡を用いて糸に集光した。
【００７２】
被覆された糸は、ガイドローラーを通過させた後で、モーター駆動装置を介して大きなドラムに巻き取った。このとき、糸は、前記装置によって５ｍ／分の一定の速度で引っ張られるようにした。
【００７３】
ポリカーボネート糸に適用されたコーティングの厚さは、いずれの場合も１０〜３０μｍであった。
【００７４】
安定化剤を用いない比較実験：
以下時点でのコーティングの破断時の伸び
−硬化後　　　　　：５７％
−１２０℃で５０時間後 ：５２％
−１２０℃で７５時間後 ：４３％
−１２０℃で１００時間後： ２％
破断時の伸びに、大気中、高温での貯蔵による大きな低下が明確に観られる。
【００７５】
本発明の実施例：
Ａ）下記の安定化剤（Ｉｒｇａｎｏｘ１０７６として商業的に入手されかつチバから販売されているもの）を使用した。
【化１６】
2004511008.tif 000011
【００７６】
以下時点でのコーティングの破断時の伸び
−硬化後　　　　　：５７％
−１２０℃で５０時間後 ：５６％
−１２０℃で７５時間後 ：５６％
−１２０℃で１００時間後：５５％
【００７７】
Ｂ）下記の安定化剤（Ｉｒｇａｎｏｘ１０３５として商業的に入手されかつチバから販売されているもの）を使用した。
【化１７】
2004511008.tif 000012
【００７８】
以下時点でのコーティングの破断時の伸び
−硬化後　　　　　：５７％
−１２０℃で５０時間後 ：５８％
−１２０℃で７５時間後 ：５８．５％
−１２０℃で１００時間後：６０％
この場合、破断時の伸びが実際には僅かに増加したことが分かる。
【国際公開パンフレット】
2004511008.tif 000019
2004511008.tif 000020
2004511008.tif 000021
2004511008.tif 000022
2004511008.tif 000023
2004511008.tif 000024
2004511008.tif 000025
2004511008.tif 000026
2004511008.tif 000027
2004511008.tif 000028
2004511008.tif 000029
2004511008.tif 000030
2004511008.tif 000031
2004511008.tif 000032
2004511008.tif 000033
2004511008.tif 000034
2004511008.tif 000035
2004511008.tif 000036
2004511008.tif 000037
2004511008.tif 000038
2004511008.tif 000039
2004511008.tif 000040
2004511008.tif 000041
2004511008.tif 000042
2004511008.tif 000043
2004511008.tif 000044
2004511008.tif 000045
【国際調査報告】
2004511008.tif 000046
2004511008.tif 000047
2004511008.tif 000048
2004511008.tif 000049
2004511008.tif 000050
2004511008.tif 000051